(57)【要約】【課題】  排泄物に含まれる水分が紙おむつの外部に漏れ出ることを抑制できる紙おむつパッドを提供することを目的とする。【解決手段】  紙おむつの排泄物が排泄される位置に重ねて使用される紙おむつパッドであって、疎水性の繊維により形成される不織布と、前記不織布を覆うガーゼと、を備え、  前記繊維の繊度が、１０デニール以上５０デニール以下であり、前記繊維のヤング率が、２５００ＭＰａ以上であり、前記不織布の坪量が１００ｇ／ｍ２以上２００ｇ／ｍ２以下であることを特徴とする紙おむつパッド。【選択図】  図１
0003221239.tif 000002
【実用新案登録請求の範囲】
【請求項１】
紙おむつの排泄物が排泄される位置に重ねて使用される紙おむつパッドであって、
疎水性の繊維により形成される不織布と、
前記不織布を覆うガーゼと、を備え、
前記繊維の繊度が、１０デニール以上５０デニール以下であり、
前記繊維のヤング率が、２５００ＭＰａ以上であり、
前記不織布の坪量が１００ｇ／ｍ２以上２００ｇ／ｍ２以下であることを特徴とする紙おむつパッド。
【請求項２】
前記繊維の繊維長が２０ｍｍ以上であることを特徴とする請求項１に記載の紙おむつパッド。
【請求項３】
前記繊維がポリエステル繊維であることを特徴とする請求項１又は２に記載の紙おむつパッド。
【考案の詳細な説明】
【技術分野】
【０００１】
本考案は、紙おむつパッドに関する。
【背景技術】
【０００２】
紙おむつの着用者は、紙おむつパットを使用することがある。紙おむつパッドは、紙おむつの排泄物が排泄される位置に重ねて使用されるパッドであり、少量の排泄物であれば、排泄物が紙おむつに到達することを阻止できる。このため、紙おむつに紙おむつパッドを重ねて使用すれば、紙おむつが排泄物で汚れてしまう頻度を低減することができる。紙おむつパッドは、紙おむつに比べて安価であり、紙おむつパッドのみを交換すれば、コストを抑えることができる。
【０００３】
また、紙おむつを交換するには、紙おむつを脱ぐ必要があるが、紙おむつパットのみを交換する場合には、紙おむつを下ろすだけで交換することができる。すなわち、紙おむつとともに紙おむつパットを使用することで、排泄物を処理する手間を抑えることができる。
【考案の概要】
【考案が解決しようとする課題】
【０００４】
従来の紙おむつパッドは、軟便が排泄されると、その表面が軟便に由来する固形物により覆われることがあった。特に、着用者の体圧が加わってつぶれた部位の表面は、軟便に由来する固形物で覆われやすかった。
【０００５】
紙おむつパッドの表面が固形物により覆われると、排泄物に含まれる水分の吸収が阻害されるため、その水分が紙おむつパッドから紙おむつに漏れ出てしまう。紙おむつに漏れ出る水分は、紙おむつの特定の領域（紙おむつパッドが重ならない領域）に集中するため、紙おむつが水分を吸収しきれなくなり、紙おむつの外部に漏れ出てしまうことがある。紙おむつの外部に水分が漏れ出た場合、紙おむつや紙おむつパッドを交換するだけでなく、衣類、布団も交換する必要がある。
【０００６】
そこで、本考案は、排泄物に含まれる水分が紙おむつの外部に漏れ出ることを抑制できる紙おむつパッドを提供する。
【課題を解決するための手段】
【０００７】
（１）紙おむつの排泄物が排泄される位置に重ねて使用される紙おむつパッドであって、疎水性の繊維により形成される不織布と、前記不織布を覆うガーゼと、を備え、前記繊維の繊度が、１０デニール以上５０デニール以下であり、前記繊維のヤング率が、２５００ＭＰａ以上であり、前記不織布の坪量が１００ｇ／ｍ２以上２００ｇ／ｍ２以下であることを特徴とする紙おむつパッド。
【考案の効果】
【０００８】
本考案の紙おむつパッドによれば、排泄物に含まれる水分が紙おむつの外部に漏れ出ることを抑制できる紙おむつパッドを提供することができる。
【図面の簡単な説明】
【０００９】
【図１】紙おむつパッドの概略図である。
【図２】紙おむつパッドの断面図である。
【図３】紙おむつパッドの概略図である。
【考案を実施するための形態】
【００１０】
本考案の一実施形態について、図１及び図２を用いて説明する。図１は、紙おむつパッドの概略図であり、図２は、紙おむつパッドの断面図である。なお、以下の説明では、紙おむつパッドを単にパッドともいう。また、人体（着用者）と接触する面を上面といい、上面に対向する面を下面という。また、上面及び下面に対して直交する方向を厚み方向といい、厚み方向に対して直交する方向（つまり、上面及び下面が広がる方向）を幅方向という。
【００１１】
本実施形態のパッド１は、紙おむつ（不図示）の排泄物が排泄される位置に重ねて使用される。紙おむつにパッド１を装着した状態では、パッド１は、着用者と紙おむつの間に位置する。
【００１２】
パッド１は、図１に示すように、不織布２と、カバー３とを備える。不織布２は、カバー３に覆われている。言い換えると、不織布２は、パッド１の内部に配置されている。
【００１３】
カバー３は、ガーゼにより形成される。カバー３を形成するガーゼは、繊維を所定の織組織（例えば、平織り）に織ることで得られる織物であり、繊維と繊維の間には、所定のサイズの開口が形成されている。開口は、軟便に由来する固形物を通過可能であればよく、例えば、目開きを０．１ｍ以上とすることができる。カバー３は、パッド１の表面を構成しており、紙おむつの装着状態において人体に接触する。カバー３がパッド１の表面を構成していることで、パッド１が人体に張り付くことを抑制できる。
【００１４】
カバー３に覆われる不織布２は、シート状の不織布で構成されている。ここで、シート状の不織布とは、不織布２の幅に対して、不織布２の厚みが小さいことを指す。不織布２の厚みＴは、特に限定されるものではないが、例えば、０．４ｃｍ以上５．０ｃｍ以下とすることができる。不織布２の厚みＴは、ＪＩＳ  Ｌ  １０９６：２０１０，８．４，Ａ法により測定できる。
【００１５】
不織布２は、坪量が１００ｇ／ｍ２以上２００ｇ／ｍ２以下である。坪量が当該範囲内であることにより、排泄物に含まれる水分が紙おむつの外部に漏れ出ることを抑制できる。一方、不織布２の坪量が当該範囲外である場合には、軟便に由来する固形物が不織布２の表面を覆いやすくなるため、排泄物に含まれる水分が紙おむつの外部に漏れ出やすくなる。
【００１６】
不織布２は、疎水性の繊維で形成されている。疎水性の繊維としては、例えば、ポリエステル繊維、レーヨン繊維、アセテート繊維を挙げることができる。これらの疎水性の繊維の中でも、ポリエステル繊維が特に好ましい。ポリエステル繊維は、不織布２に体圧が加わっても変形しにくく、また、変形したとしても元の形状に復元しやすい。このため、不織布２がポリエステル繊維で形成される場合には、不織布２が他の疎水性の繊維で形成される場合と比較して、体圧が加わったとしても、排泄物に含まれる水分が紙おむつの外部に漏れ出にくい。不織布２を形成する繊維は、２種類以上の疎水性の繊維であってもよい。
【００１７】
不織布２を形成する繊維は、繊度が１０デニール以上５０デニール以下である。繊度が当該範囲内にあることにより、排泄物に含まれる水分が紙おむつの外部に漏れ出ることを抑制できる。一方、不織布２を形成する繊維の繊度が当該範囲外である場合、軟便に由来する固形物が不織布２の表面を覆いやすくなるため、泄物に含まれる水分が紙おむつの外部に漏れ出やすくなる。ここで、不織布２を形成する繊維の繊度は、顕微鏡を用いて不織布２を形成する繊維を観察し、ランダムに選んだ１００本以上の繊維の直径の平均値（ｄ）と、繊維を形成する材料の密度ρ（ｇ／ｍ3）を用いて、下式（１）から計算できる。
繊度（デニール）＝ρ×π×（ｄ／２）２×９０００・・・（１）
【００１８】
不織布２を形成する繊維は、ヤング率が２５００ＭＰａ以上である。ヤング率が当該範囲内にあることにより、排泄物に含まれる水分が紙おむつの外部に漏れ出ることを抑制できる。一方、不織布２を形成する繊維のヤング率が当該範囲外である場合、不織布２が体圧などで潰れやすくなるため、排泄物に含まれる水分が紙おむつの外部に漏れ出やすくなる。不織布２を形成する繊維のヤング率の上限値は、特に限定されるものではないが、例えば、５０００ＭＰａとすることができる。
【００１９】
ここで、不織布２を形成する繊維のヤング率は、不織布２からランダムに選んだ１００本以上の繊維を用いて、セイコーインスツルメンツ（株）製の熱機械的分析装置ＴＭＡ／ＳＳ６０００により測定できる。測定に用いる繊維としては、繊維長さが１０ｍｍ以上の繊維を繊維長さ１０ｍｍあたりの合計重量が０．５ｍｇとなるように複数本採取したものを用いることができる。測定条件としては、繊維を平行に並べた後、チャック間距離１０ｍｍで装着して、０．７３ｍＮ／ｄｔｅｘの一定荷重を負荷し、その後、２４０ｍＮ／ｍｉｎの条件下で応力−歪み曲線を得た後、歪みが０．１％時における曲線の接線の傾きをヤング率とすることができる。
【００２０】
紙おむつパッド１の製造方法は、当業者が適宜選択することができ、特に限定されないが、例えば、繊度が１０デニール以上５０デニール以下であるとともにヤング率が２５００ＭＰａ以上の疎水性の繊維により、坪量が１００ｇ／ｍ２以上２００ｇ／ｍ２以下の不織布２を形成し、この不織布２をガーゼ３で覆うことにより製造できる。
【００２１】
以上説明したように、本実施形態の紙おむつパッド１は、不織布２の坪量が１００ｇ／ｍ２以上２００ｇ／ｍ２以下であり、不織布２を形成する繊維の繊度が１０デニール以上５０デニール以下である。このような構成を備える不織布２では、繊維と繊維の間に、軟便に由来する固形物が侵入できる隙間（例えば、０．１ｃｍ以上の隙間）が形成される。このため、ガーゼ３を通過して不織布２に到達する軟便由来の固形物は、不織布２の内部に侵入し、繊維と繊維の間に保持される。このため、紙おむつパッド１の表面が軟便に由来する固形物により覆われることを抑制できる。また、不織布２を形成する繊維が疎水性であることにより、不織布２で保持される排泄物（軟便）の水分や、不織布２を通過する尿などの水分は、疎水性の繊維から離れるように移動し、不織布２（パッド１）を幅方向に広がりながら厚み方向に通過する。これにより、紙おむつの特定の領域のみに排泄物の水分が集中することを抑制でき、排泄物に含まれる水分が紙おむつの外部に漏れ出ることを抑制できる。言い換えれば、本実施形態の紙おむつパッド１は、不織布２で保持される排泄物（軟便）の水分や、不織布２を通過する尿などの水分を紙おむつ全体に拡散することができるため、紙おむつの特定の領域だけでなく、紙おむつ全体の吸水機能を活用することができる。
【００２２】
さらに、本実施形態の紙おむつパッド１は、不織布２を形成する繊維のヤング率が２５００ＭＰａ以上である。不織布２のヤング率が２５００ＭＰａ以上であることにより、紙おむつパッド１に体圧が加わったとしても、不織布２を形成する繊維が変形しにくく、繊維と繊維の間に形成される隙間が潰れにくい。このため、着用者の体圧が加わったとしても、軟便に由来する固形物がパッド１の内部に侵入することができ、紙おむつパッド１の表面が軟便に由来する固形物により覆われることを抑制できる。つまり、着用者の体圧が加わったとしても、排泄物に含まれる水分が紙おむつの外部に漏れ出ることを抑制できる。
【００２３】
なお、本実施形態のパッド１において、不織布２を形成する繊維の繊維長は、特に限定されるものではないが、２０ｍｍ以上とすることが好ましい。繊維長が当該範囲にあることにより、さらに、排泄物に含まれる水分が紙おむつの外部に漏れ出ることを抑制しやすくなる。なお、本実施形態において、繊維長は、不織布２を形成する繊維からランダムに選択した１００本以上の繊維の繊維長の平均値を指す。
【００２４】
また、図１に示す紙おむつパッド１において、カバー３は、不織布２全体を覆っているが、少なくとも着用者に接触する面を覆っていればよい。例えば、図３に示すように、不織布２の側面が外部に露出しているような形態であってもよい。この場合であっても、排泄物に含まれる水分が紙おむつの外部に漏れ出ることを抑制でき、また、パッド１が人体に張り付くことを抑制できる。
【実施例】
【００２５】
試験サンプルとなる複数種類の紙おむつパッドを用意した。各パッドは、下記表１に示す坪量及び厚みの各不織布をガーゼで覆うことで作成した。ガーゼは、各パッドで同じものを用いた。また、各不織布は、下記表１に示す繊維を用いて製造した。なお、下記表１に示す、繊度、繊維長、ヤング率、厚みは、上述した方法で測定した値である。
【００２６】
【表１】
0003221239.tif 000003
【００２７】
（漏れ防止性試験）
試験サンプルの紙おむつパッドそれぞれを、紙おむつの着用者２名に使用してもらい、排泄物に含まれる水分の紙おむつ外部への漏れにくさについて評価した。評価指標は、以下の通りとした。なお、着用者の評価のばらつきを抑制するため、比較例１のパッドの評価を「３：普通」とした。評価結果の平均値を表２にしめす。
<評価指標>
５：漏れにくい
４：やや漏れにくい
３：普通
２：やや漏れやすい
１：漏れやすい
【００２８】
【表２】
0003221239.tif 000004
【００２９】
表２に示すように、実施例１〜８の紙おむつパッドは、比較例１〜５の紙おむつパッドと比較して、排泄物に含まれる水分を紙おむつの外部に漏らしにくいことが理解できた。
【符号の説明】
【００３０】
１        紙おむつパッド
２        不織布
３        カバー
【図１】
0003221239.tif 000005
【図２】
0003221239.tif 000006
【図３】
0003221239.tif 000007